【手続補正書】
【提出日】令和3年8月16日(2021.8.16)
【手続補正１】
【補正対象書類名】特許請求の範囲
【補正対象項目名】全文
【補正方法】変更
【補正の内容】
【特許請求の範囲】
【請求項１】
アニオン重合によるビニル芳香族モノマーのホモポリマー又はブロックコポリマーの調製方法であって、
少なくとも１つのビニル芳香族モノマー及び任意に少なくとも１つの共役ジエンを、反応器、好ましくはバッチ反応器中で、有機金属開始剤、特に有機リチウム開始剤の存在下で、不活性非極性溶媒中で、重合し、続いて、得られた「リビング」ポリマー鎖を末端停止剤で不活性化して、ポリマー溶液を得るステップ（ｉ）と、
ステップ（ｉ）で得られた前記ポリマー溶液を、水が添加される分散装置に連続モード又は不連続モードで供給するステップ（ｉｉ）と、
ステップ（ｉｉ）で得られた前記ポリマー溶液をバッファー容器に供給するステップ（ｉｉｉ）と、
ステップ（ｉｉｉ）の前記バッファー容器から前記ポリマー溶液を連続的に引き出して、さらなる水、二酸化炭素、及び１つ以上の安定化剤の添加、好ましくは注入による含浸のために、スタティックミキサーに供給するステップ（ｉｖ）と、を含み、
ステップ（ｉｉｉ）に続いて、前記方法は連続モードで実行され、
ステップ（ｉｉ）において、
前記分散装置は、２００〜１５００μｍのメッシュサイズを有するフィルター、好ましくはバッグフィルター、スタティックミキサー、又は、プロセスフローパーツであって、プロセスチューブの特性長、前記ポリマー溶液の速度、密度、及び動粘度は、２３００超のレイノルズ数によって特徴付けられる遷移流又は乱流が生じるように選択され、
前記ポリマー溶液の流量は、５０〜１３０℃の温度で１０〜５００ｍ３／ｈであり、かつ
前記水は、０．０１〜０．５０Ｌ／ｍ３ポリマー溶液、好ましくは０．０５〜０．２０Ｌ／ｍ３ポリマー溶液の量で添加され、
ステップ（ｉｖ）において、
前記水の流量は、０．０５Ｌ／ｍ３ポリマー溶液超、好ましくは０．１０Ｌ／ｍ３ポリマー溶液超であり、
前記二酸化炭素の流量は、５Ｌ／ｍ３ポリマー溶液超、好ましくは１０〜２０Ｌ／ｍ３ポリマー溶液、より好ましくは１４．５〜１７．５Ｌ／ｍ３ポリマー溶液であり、かつ
ステップ（ｉｉ）及び（ｉｖ）において、前記水のｐＨは５〜７、好ましくは６．２〜６．６の範囲にある、方法。
【請求項２】
前記反応器がバッチ反応器である、請求項１に記載の方法。
【請求項３】
ステップ（ｉｉ）において、前記分散装置がフィルターである、請求項１又は２に記載の方法。
【請求項４】
ステップ（ｉｉ）において、前記フィルターがバッグフィルターである、請求項１〜３のいずれか一項に記載の方法。
【請求項５】
ステップ（ｉｉ）において、前記フィルターの前記メッシュサイズが５００〜１０００μｍ、特に７００〜９００μｍである、請求項１〜４のいずれか一項に記載の方法。
【請求項６】
ステップ（ｉｉ）において、前記プロセスフローパーツがチューブ又はパイプである、請求項１〜５のいずれか一項に記載の方法。
【請求項７】
ステップ（ｉｉ）において、前記水が０．０５〜０．２０Ｌ／ｍ３ポリマー溶液の量で添加される、請求項１〜６のいずれか一項に記載の方法。
【請求項８】
ステップ（ｉｖ）で得られた前記ポリマー溶液がさらなるバッファー容器に供給される、請求項１〜７のいずれか一項に記載の方法。
【請求項９】
ステップ（ｉｖ）の前に、前記バッファー容器から連続的に引き出された前記ポリマー溶液が追加のフィルターにより濾過される、請求項１〜８のいずれか一項に記載の方法。
【請求項１０】
前記追加のフィルターは、メッシュサイズが５０μｍ〜３００μｍ、好ましくは１００μｍ〜１５０μｍのカートリッジフィルターである、請求項９に記載の方法。
【請求項１１】
ステップ（ｉｖ）において、前記安定化剤は、流量が１〜８Ｌ／ｍ３ポリマー溶液、特に３．５〜４．５Ｌ／ｍ３ポリマー溶液の溶液として添加される、請求項１〜１０のいずれか一項に記載の方法。
【請求項１２】
ステップ（ｉｖ）において、前記安定化剤が非極性溶媒に溶解され、１つ以上の前記安定化剤のそれぞれの濃度が３．５〜１５重量％、好ましくは５〜１２重量％の範囲にある、請求項１〜１１のいずれか一項に記載の方法。
【請求項１３】
ステップ（ｉｖ）において、可塑剤、好ましくは鉱油が、０．１〜３０Ｌ／ｍ３ポリマー溶液、特に０．５〜１５Ｌ／ｍ３ポリマー溶液の注入流で添加される、請求項１〜１２のいずれか一項に記載の方法。
【手続補正２】
【補正対象書類名】明細書
【補正対象項目名】００７７
【補正方法】変更
【補正の内容】
【００７７】
本発明の別の主題は、本発明の方法により得られるホモポリマー又はブロックコポリマー、或いは上記のようなそれらのブレンドを含む、特に、ボウル、ボトル、ジャー、カラフェなどのプラスチック製家庭用品などの成形品である。該成形品は、当技術分野で公知の従来の方法（押出、射出成形など）によって製造することができ、高い透明性、高いガラスのような輝き、高い耐衝撃性、及び高い色安定性を有する。
以下、参考形態の例を付記する。
１．  アニオン重合によるビニル芳香族モノマーのホモポリマー又はブロックコポリマーの調製方法であって、
少なくとも１つのビニル芳香族モノマー及び任意に少なくとも１つの共役ジエンを、反応器、好ましくはバッチ反応器中で、有機金属開始剤、特に有機リチウム開始剤の存在下で、不活性非極性溶媒中で、重合し、続いて、得られた「リビング」ポリマー鎖を末端停止剤で不活性化して、ポリマー溶液を得るステップ（ｉ）と、
ステップ（ｉ）で得られた前記ポリマー溶液を、水が添加される分散装置に連続モード又は不連続モードで供給するステップ（ｉｉ）と、
ステップ（ｉｉ）で得られた前記ポリマー溶液をバッファー容器に供給するステップ（ｉｉｉ）と、
ステップ（ｉｉｉ）の前記バッファー容器から前記ポリマー溶液を連続的に引き出して、さらなる水、二酸化炭素、及び１つ以上の安定化剤の添加、好ましくは注入による含浸のために、スタティックミキサーに供給するステップ（ｉｖ）と、を含み、
ステップ（ｉｉｉ）に続いて、前記方法は連続モードで実行され、
ステップ（ｉｉ）において、
前記分散装置は、２００〜１５００μｍのメッシュサイズを有するフィルター、好ましくはバッグフィルター、スタティックミキサー、又は、プロセスフローパーツであって、プロセスチューブの特性長、前記ポリマー溶液の速度、密度、及び動粘度は、２３００超のレイノルズ数によって特徴付けられる遷移流又は乱流が生じるように選択され、
前記ポリマー溶液の流量は、５０〜１３０℃の温度で１０〜５００ｍ３／ｈであり、かつ
前記水は、０．０１〜０．５０Ｌ／ｍ３ポリマー溶液、好ましくは０．０５〜０．２０Ｌ／ｍ３ポリマー溶液の量で添加され、
ステップ（ｉｖ）において、
前記水の流量は、０．０５Ｌ／ｍ３ポリマー溶液超、好ましくは０．１０Ｌ／ｍ３ポリマー溶液超であり、
前記二酸化炭素の流量は、５Ｌ／ｍ３ポリマー溶液超、好ましくは１０〜２０Ｌ／ｍ３ポリマー溶液、より好ましくは１４．５〜１７．５Ｌ／ｍ３ポリマー溶液であり、かつ
ステップ（ｉｉ）及び（ｉｖ）において、前記水のｐＨは５〜７、好ましくは６．２〜６．６の範囲にある、方法。
２．  前記反応器がバッチ反応器である、１．に記載の方法。
３．  ステップ（ｉｉ）において、前記分散装置がフィルターである、１．又は２．に記載の方法。
４．  ステップ（ｉｉ）において、前記フィルターがバッグフィルターである、１．〜３．のいずれか一つに記載の方法。
５．  ステップ（ｉｉ）において、前記フィルターの前記メッシュサイズが５００〜１０００μｍ、特に７００〜９００μｍである、１．〜４．のいずれか一つに記載の方法。
６．  ステップ（ｉｉ）において、前記プロセスフローパーツがチューブ又はパイプである、１．〜５．のいずれか一つに記載の方法。
７．  ステップ（ｉｉ）において、前記水が０．０５〜０．２０Ｌ／ｍ３ポリマー溶液の量で添加される、１．〜６．のいずれか一つに記載の方法。
８．  ステップ（ｉｖ）で得られた前記ポリマー溶液がさらなるバッファー容器に供給される、１．〜７．のいずれか一つに記載の方法。
９．  ステップ（ｉｖ）の前に、前記バッファー容器から連続的に引き出された前記ポリマー溶液が追加のフィルターにより濾過される、１．〜８．のいずれか一つに記載の方法。
１０．  前記追加のフィルターは、メッシュサイズが５０μｍ〜３００μｍ、好ましくは１００μｍ〜１５０μｍのカートリッジフィルターである、９．に記載の方法。
１１．  ステップ（ｉｖ）において、前記安定化剤は、流量が１〜８Ｌ／ｍ３ポリマー溶液、特に３．５〜４．５Ｌ／ｍ３ポリマー溶液の溶液として添加される、１．〜１０．のいずれか一つに記載の方法。
１２．  ステップ（ｉｖ）において、前記安定化剤が非極性溶媒に溶解され、１つ以上の前記安定化剤のそれぞれの濃度が３．５〜１５重量％、好ましくは５〜１２重量％の範囲にある、１．〜１１．のいずれか一つに記載の方法。
１３．  ステップ（ｉｖ）において、可塑剤、好ましくは鉱油が、０．１〜３０Ｌ／ｍ３ポリマー溶液、特に０．５〜１５Ｌ／ｍ３ポリマー溶液の注入流で添加される、１．〜１２．のいずれか一つに記載の方法。
１４．  １．〜１３．のいずれか一つに記載の方法により得られる、ビニル芳香族モノマーのホモポリマー又はブロックコポリマー。
１５．  １４．に記載の少なくとも１つのホモポリマー又はブロックコポリマーを含む、ポリマーブレンド。
１６．  １４．に記載のホモポリマー又はブロックコポリマー、或いは１５．に記載のポリマーブレンドを含む、成形品。
１７．  １６．に記載の成形品のプラスチック製家庭用品としての使用。